(57)【要約】      （修正有）【課題】磁化の低下を抑制しつつ、保磁力を向上させることができる希土類磁石の製造方法を提供する。【解決手段】主相と粒界相を有しているバルク磁石１から希土類磁石を製造する方法であって、主相は、希土類元素を含有しており、かつ、磁性相である。粒界相は、希土類元素を主相よりも多く含有しており、かつ、主相を取り囲んでいる。方法は、バルク磁石１の角部の表面のみに、浸透材２を付着させること、かつ、浸透材２を付着させたバルク磁石１を加熱し、角部と角部の周縁部とに存在する粒界相に、浸透材２を拡散浸透させること、を含む。【選択図】図１
2016105447.tif 000002
【特許請求の範囲】
【請求項１】
主相と粒界相を有しているバルク磁石から希土類磁石を製造する方法であって、
前記主相は、希土類元素を含有しており、かつ磁性相であり、
前記粒界相は、希土類元素を前記主相よりも多く含有しており、かつ前記主相を取り囲んでおり、かつ、
前記方法は、
前記バルク磁石の角部の表面のみに、浸透材を付着させること、かつ、
前記浸透材を付着させたバルク磁石を加熱し、前記角部と前記角部の周縁部とに存在する粒界相に、前記浸透材を拡散浸透させること、
を含む、希土類磁石の製造方法。
【請求項２】
前記浸透材は、希土類元素と、希土類元素以外の金属元素との合金である、請求項１に記載の方法。
【請求項３】
前記浸透材は、軽希土類元素と、希土類元素以外の金属元素との合金である、請求項１に記載の方法。
【請求項４】
前記方法は、さらに、
希土類元素を含有する合金を溶解し、かつ急冷凝固し、急冷薄帯にすること、
前記急冷薄帯を粉砕した粉末を、圧粉し、かつ加熱し、焼結体にすること、及び
前記焼結体を熱間塑性加工し、前記バルク磁石にすること、
を含む、請求項１〜３のいずれか１項に記載の方法。
【発明の詳細な説明】
【技術分野】
【０００１】
本発明は、希土類磁石の製造方法に関するものである。
【背景技術】
【０００２】
希土類磁石には、組織を構成する結晶粒の大きさが３〜５μｍ程度の焼結磁石と、結晶粒の大きさを５０〜３００ｎｍ程度に微細化したナノ結晶磁石がある。また、これらの希土類磁石は、主相が磁性相である。
【０００３】
希土類磁石の性能指標のうち、代表的なものとして、磁化と保磁力がある。このうち、保磁力を向上させるため、軽希土類元素と、希土類金属以外の金属元素との合金を浸透材として、粒界相に拡散浸透させる方法が、特許文献１〜３に開示されている。浸透材としては、例えば、Ｎｄ−Ｃｕ合金、Ｎｄ−Ａｌ合金等が開示されている。
【０００４】
このような浸透材は、低融点であるため、粒界相への拡散浸透を低温で行える。したがって、結晶粒の大きさが５０〜３００ｎｍのナノ結晶磁石の場合であっても、結晶粒の粗大化を抑制しながら、保磁力を向上させることができる。
【０００５】
特許文献４には、重希土類元素をさらに加えた浸透材が開示されている。例えば、Ｎｄ−Ｃｕ−Ｄｙ合金、Ｎｄ−Ｃｕ−Ｔｂ合金等が開示されている。しかし、このような重希土類元素を含有する浸透材は、保磁力の向上には優れるものの、高価であることが問題である。
【０００６】
また、特許文献１及び２には、バルク磁石の上面又は下面の全体から、浸透材を粒界相に拡散浸透させる方法が開示されている。さらには、上面及び下面それぞれの全体から、浸透材を粒界相に拡散浸透させる方法が開示されている。
【０００７】
このように浸透材を粒界相に拡散浸透させる従来技術は、バルク磁石中のすべての粒界相に浸透材を拡散浸透させることにより、バルク磁石全体の保磁力を向上させることを意図するものである。
【先行技術文献】
【特許文献】
【０００８】
【特許文献１】特開２０１４−１２７４９１号公報
【特許文献２】特開２０１３−１７５７０５号公報
【特許文献３】特開２０１１−６１０３８号公報
【特許文献４】特開２０１３−１０５９０３号公報
【発明の概要】
【発明が解決しようとする課題】
【０００９】
しかし、粒界相に拡散浸透させるＮｄ−Ｃｕ合金等の浸透材は、非磁性材料であるので、粒界相に拡散浸透させる浸透材の含有量が増加すると、バルク磁石全体の磁化は低下する。したがって、粒界相に浸透材を拡散浸透させることにより、バルク磁石全体の保磁力を向上させる場合には、如何にして、磁化の低下を抑制するかが課題であった。
【００１０】
本発明は、上記課題に鑑みてなされたものであり、磁化の低下を抑制しつつ、保磁力を向上させることができる希土類磁石の製造方法を提供することを目的とする。
【課題を解決するための手段】
【００１１】
本発明の要旨は次のとおりである。
〈１〉主相と粒界相を有しているバルク磁石から希土類磁石を製造する方法であって、前記主相は、希土類元素を含有しており、かつ磁性相であり、前記粒界相は、希土類元素を前記主相よりも多く含有しており、かつ前記主相を取り囲んでおり、かつ、前記方法は、前記バルク磁石の角部の表面のみに、浸透材を付着させること、かつ、前記浸透材を付着させたバルク磁石を加熱し、前記角部と前記角部の周縁部とに存在する粒界相に、前記浸透材を拡散浸透させること、を含む、希土類磁石の製造方法。
〈２〉前記浸透材は、希土類元素と、希土類元素以外の金属元素との合金である、〈１〉項に記載の方法。
〈３〉前記浸透材は、軽希土類元素と、希土類元素以外の金属元素との合金である、〈１〉項に記載の方法。
〈４〉前記方法は、さらに、希土類元素を含有する合金を溶解し、かつ急冷凝固し、急冷薄帯にすること、前記急冷薄帯を粉砕した粉末を、圧粉し、かつ加熱し、焼結体にすること、及び前記焼結体を熱間塑性加工し、前記バルク磁石にすること、を含む、〈１〉項〜〈３〉項のいずれか１項に記載の方法。
【発明の効果】
【００１２】
本発明によれば、保磁力の向上に最も寄与する、バルク磁石の角部と角部の周縁部に存在する粒界相に、浸透材を拡散浸透させることができる。その一方で、保磁力の向上への寄与が小さい部位に存在する粒界相には、浸透材を拡散浸透させないため、非磁性である浸透材の含有量が増加することによる磁化の低下を抑制することができる。その結果、磁化の低下を抑制しつつ、保磁力を向上させた希土類磁石を得ることができる。
【図面の簡単な説明】
【００１３】
【図１】本発明に係る希土類磁石の製造方法の概略を示す模式図である。
【図２】従来技術に係る希土類磁石の製造方法の概略を示す模式図である。
【発明を実施するための形態】
【００１４】
以下、本発明に係る希土類磁石の製造方法の実施形態を詳細に説明する。なお、以下に示す実施形態は、本発明を限定するものではない。
【００１５】
主相と粒界相とを有するバルク磁石の保磁力の向上は、複数の主相をまたいで磁化反転が伝播することがないように、主相同士を磁気的に分断することによって達成される。そのためには、主相を取り囲む粒界相に、非磁性である浸透材を拡散浸透させ、粒界相の結晶性を向上させることにより、主相同士を磁気的に分断する。
【００１６】
バルク磁石においては、その角部が最も外部磁場の影響を受けるため、磁気反転の起点は角部となる。
【００１７】
そこで、本発明者らは、バルク磁石の角部と角部の周縁部に存在する主相について、主相同士を磁気的に分断すればよく、そのためには、バルク磁石の角部と角部の周縁部に存在する粒界相に、非磁性である浸透材を拡散浸透させればよいことを知見した。
【００１８】
この知見を、図面を用いて、さらに説明する。図１は、本発明に係る希土類磁石の製造方法の概略を示す模式図である。図１（ａ）は、スラリー状の浸透材をバルク磁石の角部の表面のみに塗布したときの状態、図１（ｂ）は、図１（ａ）のようにスラリー状の浸透材を塗布したときの、浸透材がバルク磁石に拡散浸透する範囲を示す。
【００１９】
図２は、従来技術に係る希土類磁石の製造方法の概略を示す模式図である。図２（ａ）は、スラリー状の浸透材をバルク磁石の上下面それぞれの全体に十分な量を塗布したときの状態、図２（ｂ）は、図２（ａ）のようにスラリー状の浸透材を塗布したときの、浸透材がバルク磁石に拡散浸透する範囲を示す。
【００２０】
バルク磁石１、５１に浸透材２、５２を付着させる際には、浸透材２、５２をスラリー状にしてバルク磁石１、５１に塗布してもよいことは後述する。スラリー状の浸透材２をバルク磁石１の角部の表面のみに塗布し（図１（ａ）、参照）、加熱すると、角部の表面から浸透材２が拡散浸透する。そして、バルク磁石１の角部と角部の周縁部が、浸透材２の拡散浸透範囲３となる（図１（ｂ）、参照）。
【００２１】
一方、バルク磁石５１の上下面それぞれの全体にスラリー状の浸透材５２を塗布し（図２（ａ）、参照）、加熱すると、上下面それぞれの全体から浸透材５２が拡散浸透する。そして、バルク磁石１の内部全体が、浸透材の拡散浸透範囲５３となる（図２（ｂ）、参照）。
【００２２】
しかし、上述したように、磁気反転の起点はバルク磁石１、５１の角部であり、角部と角部の周縁部以外の部位に存在する粒界相に、非磁性の浸透材を拡散浸透させても、保磁力向上への寄与は小さく、磁化を低下させるだけである。
【００２３】
これらのことから、本発明者らは、磁化の低下を抑制しつつ、保磁力を向上させるためには、バルク磁石の角部の表面のみに浸透材を付着させ、拡散浸透させるのがよいことを知見した。
【００２４】
（バルク磁石）
本発明に用いるバルク磁石は、主相と粒界相を有している。主相は希土類元素を含有しており、かつ磁性相である。粒界相は、主相よりも多く希土類元素を含有し、主相を取り囲むように存在している。
【００２５】
本発明に用いるバルク磁石の組成及び組織は、上記のようであれば、特に限定されるものではないが、一例を次に示す。
【００２６】
バルク磁石の全体組成は、ＲｘＦｅ１００−ｘ−ｙ−ｗ−ｚＣｏｙＢｗＭｚで表される。ここで、Ｒは１種以上の希土類元素、ｘは５〜２０、ｙは０〜８、ｗは４．０〜６．５、ｚは０〜２．０であり、ＭはＧａ、Ａｌ、Ｃｕ、Ａｕ、Ａｇ、Ｚｎ、Ｉｎ及びＭｎのうちの１種以上の不可避的不純物である。
【００２７】
なお、希土類元素は、Ｓｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕの１７元素である。
【００２８】
主相はＲ２Ｆｅ１４Ｂ型の結晶構造を有する相であり、粒界相はこの主相よりも多くのＲを含有するＲリッチ相である。
【００２９】
本発明に用いるバルク磁石の形状は角部を有する。角部を有すれば、バルク磁石の形状は、特に限定されるものではない。本発明における角部とは、尖っている部分という意味ではなく、バルク磁石全体における相対的な位置関係を示す意味での角部である。したがって、角部は、面取りされていても構わない。
【００３０】
例えば、バルク磁石の形状は、立方体や直方体はもちろんのこと、角部を有していれば、曲面を有する形状であってもよい。
【００３１】
（バルク磁石の製造方法）
バルク磁石の組成、組織及び形状が上述したものであれば、バルク磁石の製造方法は特に限定されるものではないが、好ましい製造方法は次のとおりである。
【００３２】
組成がＲｘＦｅ１００−ｘ−ｙ−ｗ−ｚＣｏｙＢｗＭｚである合金を液体急冷し、ナノ結晶化する。例えば、アルゴンガスの減圧雰囲気中で溶解した上記合金の溶湯を、周速２０〜４０ｍ／秒で回転する銅ロールに噴射して急冷凝固し、急冷薄帯（急冷リボン）にする。
【００３３】
急冷薄帯（急冷リボン）を粗粉砕し、粉末にする。この粉末をダイスに詰め、加圧して圧粉し、かつ加熱し、焼結体にする。
【００３４】
焼結体を熱間塑性加工し、バルク磁石とする。この熱間塑性加工により、磁気的異方性が付与される。
【００３５】
（浸透材）
浸透材は、非磁性材料であり、バルク磁石に付着させ加熱することで、粒界相に拡散浸透し、隣り合う主相同士を磁気的に分断するものであれば、特に限定されない。このような浸透材の融点は、主相の融点よりも低い。
【００３６】
浸透材は、軽希土類元素と、希土類元素以外の金属元素との合金であることが好ましい。このような合金は、低融点であるため、バルク磁石の粒界相に拡散しやすく、粒界相の結晶性も向上させるからである。
【００３７】
重希土類元素と、希土類元素以外の金属元素との合金、例えば、Ｄｙ−Ｃｕ合金等も使用できるが、融点がより低温である、軽希土類元素と、希土類元素以外の金属元素との合金の方がより好ましい。
【００３８】
なお、軽希土類元素は、Ｓｃ、Ｌａ、Ｃｅ、Ｐｒ、Ｎｄ、Ｐｍ、Ｓｍ及びＥｕの８元素であり、重希土類元素は、Ｙ、Ｇｄ、Ｔｂ、Ｄｙ、Ｈｏ、Ｅｒ、Ｔｍ、Ｙｂ及びＬｕの９元素である。
【００３９】
軽希土類元素と、希土類元素以外の金属元素との合金としては、例えば、Ｎｄ−Ｃｕ合金、Ｐｒ−Ｃｕ合金、Ｎｄ−Ｐｒ−Ｃｕ合金、Ｎｄ−Ａｌ合金、Ｐｒ−Ａｌ合金、Ｎｄ−Ｐｒ−Ａｌ合金、Ｎｄ−Ｃｏ合金、Ｐｒ−Ｃｏ合金、及びＮｄ−Ｐｒ−Ｃｏ合金が好ましい。
【００４０】
浸透材は、原料を溶解し、単ロール法等の液体急冷法によって得られた急冷薄帯（急冷リボン）を粉砕した粉末であることが一般的であるが、これに限定されるものではない。
【００４１】
（バルク磁石の角部の表面のみに浸透材を付着させる工程）
浸透材は、バルク磁石の角部の表面のみに付着させる。付着方法は、バルク磁石の角部表面のみに、浸透材を載置してもよいし、粉末状の浸透材に有機溶媒を加えてスラリーを製造し、そのスラリーを塗布してもよい。載置又は塗布のいずれの場合にも、角部の表面のみに浸透材を付着させることが必要である。
【００４２】
角部の表面以外に浸透材を付着させると、角部と角部の周縁部を超える領域に存在する粒界相にまで浸透材を拡散浸透させてしまう。しかし、外部磁場の影響を大きく受け、磁気反転の起点となるのは角部である。したがって、角部と角部の周縁部以外の部位に存在する粒界相に浸透材を拡散浸透させても、バルク磁石の保磁力の向上には、ほとんど寄与しない。その一方で、粒界相に拡散浸透された浸透材は非磁性材料であるから、バルク磁石全体の磁化を著しく低下させる。
【００４３】
バルク磁石は、複数の角部を有する場合がほとんどであるが、すべての角部の表面のみに浸透材を付着させることが好ましい。バルク磁石の角部は、保磁力向上効果が最も高い部位だからである。
【００４４】
付着させる浸透材の量は特に限定されないが、バルク磁石の質量に対して、０．１〜５．０質量％とすることが好ましい。０．１質量％未満であると、所望の保磁力向上効果を得ることができない。一方、５．０質量％を超えると、長時間加熱すれば、角部と角部の周縁部を超える領域まで浸透材が拡散浸透し、好ましくない。複数の角部の表面のみに浸透材を付着させる場合には、付着させる浸透材の合計を、０．１〜５．０質量％とすることが好ましい。
【００４５】
（粒界相に浸透材を拡散浸透させる工程）
角部の表面のみに浸透材を付着させたバルク磁石を加熱し、浸透材を粒界相に拡散浸透させる。加熱温度は、特に限定されるものではないが、４８０〜８００℃とすることが好ましい。４８０℃以上では浸透材が溶融しやすい。一方、８００℃以下では主相の粗大化を抑制できる。５５０〜６５０℃とすることがより好ましい。拡散浸透を速やかに施す観点からは、５８０℃以上とすることがさらに好ましい。
【００４６】
加熱時間は、加熱温度との関係で、適宜決定すればよいが、３０〜３６０分とすることが好ましい。３０分未満であると、浸透材の拡散浸透が不十分であるおそれがある。一方、３６０分を超えて加熱しても、既に、付着させた浸透材のすべてが粒界相に拡散浸透している可能性が高いためである。
【実施例】
【００４７】
以下、本発明を実施例により、さらに具体的に説明する。なお、本発明は、以下の実施例で用いた条件に限定されるものではない。
【００４８】
（バルク磁石の作製）
組成がＮｄ１３．５Ｆｅ７６．２Ｃｏ４．０Ｂ５．８Ｇａ０．５である合金をアルゴンガスの減圧雰囲気中で溶解して得た１４５０℃の溶湯を、周速２０ｍ／ｓで回転する銅ロールに噴射し、急冷薄帯（急冷リボン）を作製した。そして、この急冷薄帯を粗粉砕し、粉末とした。
【００４９】
この粉末をダイスに詰め、加圧して圧粉成形するとともに、加熱し、焼結体を作製した。成形圧は４００ＭＰａ、成形温度は７００℃、加圧保持時間は３００秒とした。さらに、この焼結体を熱間塑性加工した。加工温度は７８０℃、歪速度は０．０１／秒とした。焼結体の大きさは、２ｍｍ角の立方体とした。また、熱間塑性加工後の主相の大きさは、長軸（平均）が３００ｎｍ、短軸（平均）が１００ｎｍであった。
【００５０】
（浸透材の作製）
ＮｄとＣｕを秤量後、アーク溶解し、液体急冷法により、Ｎｄ７０−Ｃｕ３０合金の粉末を作製し、浸透材とした。この粉末状浸透材に有機溶媒を加え、スラリー状の浸透材とした。
【００５１】
（浸透材の拡散浸透）
上記のとおり作製したバルク磁石に、スラリー状の浸透材を塗布した。図１（ａ）のように、バルク磁石の角部（８か所）の表面のみに、スラリー状の浸透材を塗布したものを、実施例とした。一方、図２（ａ）のように、バルク磁石の上下面それぞれの全体に、スラリー状の浸透材を塗布したものを、参考例とした。スラリー状の浸透材を塗布した後のバルク磁石は、５８０℃で３０分間加熱し、浸透材を粒界相に拡散浸透させた。
【００５２】
（磁気特性の測定）
バルク磁石にスラリー状の浸透材を塗布した後、１０Ｔのパルス着磁を行い、浸透材を拡散浸透させるための加熱の前後で、磁気特性の測定を行った。測定は、Ｌａｋｅ  Ｓｈｏｒｅ社製の振動試料型磁力計（ＶＳＭ：Ｖｉｂｒａｔｉｎｇ  Ｓａｍｐｌｅ  Ｍａｇｎｅｔｏｍｅｔｅｒ）を用い、常温で行った。磁化については、永久磁石における磁化と保磁力の関係を調査する趣旨に鑑み、磁化を、残留磁化で評価した。
【００５３】
結果を表１に示す。表１には、バルク磁石の質量及び浸透材の質量を併記した。表１において、バルク磁石の質量は、スラリー状の浸透材を塗布する前のバルク磁石の質量である（以下、単に「バルク磁石の質量」という）。また、浸透材の塗布質量は、スラリー状の浸透材のうち、有機溶媒を除いた浸透材の質量である（以下、単に「浸透材の塗布質量」という）。
【００５４】
実施例及び参考例のいずれも、加熱後は、塗布したスラリー状の浸透材が、すべてバルク磁石の粒界相に拡散浸透していた。したがって、浸透材の塗布質量は、バルク磁石の粒界相に拡散浸透した浸透材の質量と同等である。
【００５５】
【表１】
2016105447.tif 000003
【００５６】
表１から明らかなように、保磁力に関し、実施例においては、浸透材の塗布質量が参考例よりも少ないにもかかわらず、加熱後に、参考例と同等の保磁力向上効果が得られている。これは、浸透材の塗布質量が少量であっても、バルク磁石の角部と角部の周縁部に存在する粒界相に浸透材を拡散浸透すれば、十分な保磁力向上効果が得られることを表すものである。
【００５７】
一方、残留磁化に関しては、加熱の前後で、実施例では７．３５％しか残留磁化が低下していないのに対し（１．３６Ｔから１．２６Ｔ）、参考例では１１．７６％も残留磁化が低下している（１．３６Ｔから１．２０Ｔ）。
【００５８】
このことは、実施例が参考例と同様の保磁力向上を達成しているにもかかわらず、磁化の低下を参考例よりも抑制していることを示している。
【００５９】
以上の結果から、本発明の効果を確認できた。
【産業上の利用可能性】
【００６０】
本発明によれば、磁化の低下を抑制しつつ、保磁力を向上させた希土類磁石を得ることができる。したがって、本発明は、産業上の利用可能性が大きい。
【符号の説明】
【００６１】
１    バルク磁石
２    スラリー状の浸透材（浸透材）
３    浸透材の拡散浸透範囲（角部と角部の周縁部）
５１    バルク磁石
５２    スラリー状の浸透材（浸透材）
５３    浸透材の拡散範囲（バルク磁石の内部全体）
【図１】
2016105447.tif 000004
【図２】
2016105447.tif 000005